(57)【要約】【課題】透明性、剛性があり、かつ比較的安価な耐油性スチレン系積層体およびその容器を提供する。【解決手段】スチレン系重合体またはこの重合体を含有する重合体組成物Aを中層に、Aと異なるスチレン系重合体またはこの重合体を含有する重合体組成物Bを表層として共押出することにより積層した後に、2軸延伸して得られるスチレン系積層体シートにおいて、その縦方向の配向緩和応力をσM、横方向の配向緩和応力をσTとし、中層Aのみでの縦方向の配向緩和応力をσMA、横方向の配向緩和応力をσTA、表層Bのみでの縦方向の配向緩和応力をσMB、横方向の配向緩和応力をσTBとした場合、下記数式１，２の条件を満足するスチレン系積層体シートおよびそれを熱成形してなる容器。｜σM−σT｜≦２[kg/cm2]                                      数式１｛（σMA＋σTA）／２｝−｛（σMB＋σTB）／２｝≧２[kg/cm2]      数式２【選択図】なし【特許請求の範囲】
【請求項１】
スチレン系重合体またはこの重合体を含有する重合体組成物Aを中層に、Aと異なるスチレン系重合体またはこの重合体を含有する重合体組成物Bを表層として共押出することにより積層した後に、2軸延伸して得られるスチレン系積層体シートにおいて、その縦方向の配向緩和応力をσM、横方向の配向緩和応力をσTとし、中層Aのみでの縦方向の配向緩和応力をσMA、横方向の配向緩和応力をσTA、表層Bのみでの縦方向の配向緩和応力をσMB、横方向の配向緩和応力をσTBとした場合、下記数式１，２の条件を満足するスチレン系積層体シート。
｜σM−σT｜≦２[kg/cm2]                                    数式１
｛（σMA＋σTA）／２｝−｛（σMB＋σTB）／２｝≧２[kg/cm2]     数式２
【請求項２】
下記数式３，４の条件を満足することを特徴とする請求項１記載のスチレン系積層体シート。
｜σM−σT｜≦０．５[kg/cm2]                                           数式３
３[kg/cm2]≧｛（σMA＋σTA）／２｝−｛（σMB＋σTB）／２｝≧２[kg/cm2]   数式４
【請求項３】
スチレン系重合体またはこの重合体を含有する重合体組成物Aを中層に、Aと異なるスチレン系重合体またはこの重合体を含有する重合体組成物Bを表層として共押出することにより積層した後、それを2軸延伸して積層体シートを製造する方法において、縦延伸工程のキャストロール設定温度を６０℃以上１００℃以下に温度調節することにより、そのシートの縦方向の配向緩和応力をσM、横方向の配向緩和応力をσTとし、中層Aのみでの縦方向の配向緩和応力をσMA、横方向の配向緩和応力をσTA、表層Bのみでの縦方向の配向緩和応力をσMB、横方向の配向緩和応力をσTBとした場合、下記数式１，２の条件を満足させるスチレン系積層体シートの製造方法。
｜σM−σT｜≦２[kg/cm2]                                    数式１
｛（σMA＋σTA）／２｝−｛（σMB＋σTB）／２｝≧２[kg/cm2]     数式２
【請求項４】
下記数式３，４の条件を満足することを特徴とする請求項３記載のスチレン系積層体シートの製造方法。
｜σM−σT｜≦０．５[kg/cm2]                                            数式３
３[kg/cm2]≧｛（σMA＋σTA）／２｝−｛（σMB＋σTB）／２｝≧２[kg/cm2]    数式４
【請求項５】
請求項３または４記載の製造方法で製造されたスチレン系積層体シートにおいて、中層Aの厚さに対する表層Bの厚さが１０％以下である事を特徴とするスチレン系積層体シート。
【請求項６】
請求項３または４記載の製造方法で製造されたスチレン系積層体シートにおいて、スチレン系重合体Aの重量平均分子量（Mw）が１５〜４５万であることを特徴とするスチレン系積層体シート。
【請求項７】
請求項１，２，５または６のいずれかに記載のスチレン系積層体シートを用いて熱成形してなる容器。
【発明の詳細な説明】
【技術分野】
【０００１】
本発明は、耐油性に優れたスチレン系積層体シートおよびその容器に関するものであり、特に食品等の各種容器として有用な積層体シートおよびその容器に関するものである。
【背景技術】
【０００２】
スチレン系容器は様々な用途に用いられており、透明性、剛性があり、かつ比較的安価であるため、特に食品包装用の軽量容器として幅広く使用されている。容器の内容物である食品には油分の含まれているものが多く、容器の耐油性は重要な要求特性の１つとなっている。ポリスチレン樹脂に耐油性を与える方法としては、アクリロニトリルまたはメタクリロニトリルを共重合させる方法が一般的である（例えば、特許文献１参照。）。また食品と接触する面にポリエチレンやポリプロピレン樹脂をラミネートして耐油性を上げる方法（例えば、特許文献２参照。）、スチレン系樹脂にポリエステル樹脂を積層する方法（例えば、特許文献３参照。）がある。しかしながらアクリロニトリルまたはメタクリロニトリルを共重合させる方法は、シートおよび容器にした際の透明性が低下する問題がある。また、ポリエチレンやポリプロピレンをポリスチレンにラミネートして耐油性を上げる方法やポリエステル樹脂を積層する方法は、層間の接着性に問題がある（例えば、非特許文献１参照。）ほか透明性が著しく損なわれる。
【特許文献１】特開昭５５−５６１１２号公報
【特許文献２】特開平１０−８６９２３号公報
【特許文献３】特表平１−５００８９３号公報
【非特許文献１】プラスチックスエージ、４６巻６号、ｐ１０６−１１２、２００２年（葛良忠彦）
【発明の開示】
【発明が解決しようとする課題】
【０００３】
本発明はこのような事情に鑑みてなされたものであり、透明性、剛性があり、かつ比較的安価な耐油性スチレン系積層体およびその容器を提供することを目的とするものである。
【課題を解決するための手段】
【０００４】
即ち本発明は下記の通りである。
【０００５】
スチレン系重合体またはこの重合体を含有する重合体組成物Aを中層に、Aと異なるスチレン系重合体またはこの重合体を含有する重合体組成物Bを表層として共押出することにより積層した後に、2軸延伸して得られるスチレン系積層体シートにおいて、その縦方向の配向緩和応力をσM、横方向の配向緩和応力をσTとし、中層Aのみでの縦方向の配向緩和応力をσMA、横方向の配向緩和応力をσTA、表層Bのみでの縦方向の配向緩和応力をσMB、横方向の配向緩和応力をσTBとした場合、下記数式１，２の条件を満足するスチレン系積層体シートおよびそれを熱成形してなる容器である。
｜σM−σT｜≦２[kg/cm2]                                      数式１
｛（σMA＋σTA）／２｝−｛（σMB＋σTB）／２｝≧２[kg/cm2]     数式２
好ましくはスチレン系重合体またはこの重合体を含有する重合体組成物Aを中層に、Aと異なるスチレン系重合体またはこの重合体を含有する重合体組成物Bを表層として共押出することにより積層した後、それを2軸延伸して多層シートを製造する方法において、縦延伸工程のキャストロール設定温度を６０℃以上１００℃以下に温度調節することである。またそのシートの縦方向の配向緩和応力をσM、横方向の配向緩和応力をσTとし、中層Aのみでの縦方向の配向緩和応力をσMA、横方向の配向緩和応力をσTA、表層Bのみでの縦方向の配向緩和応力をσMB、横方向の配向緩和応力をσTBとした場合、下記数式３，４の条件を満足させるスチレン系積層体シートの製造方法およびその製造方法で製造されたスチレン系積層体シートを熱成形してなる容器である。
｜σM−σT｜≦０．５[kg/cm2]                                          数式３
３[kg/cm2]≧｛（σMA＋σTA）／２｝−｛（σMB＋σTB）／２｝≧２[kg/cm2]     数式４
さらに好ましくは中層Aの厚さに対する表層Bの厚さが１０％以下であるスチレン系積層体シートおよびそれを熱成形してなる容器である。またさらに好ましくはスチレン系重合体Aの重量平均分子量（Mw）が１５〜４５万であるものを用いたスチレン系積層体シートおよびそれを熱成形してなる容器である。
【発明の効果】
【０００６】
本発明は耐油性と強度を兼ね備えたスチレン系積層体シートおよび容器を提供するものであり、得られた容器は特に食品包装用の軽量容器などの用途に好適に用いられるものである。
【発明を実施するための最良の形態】
【０００７】
以下に本発明を詳細に説明する。
【０００８】
まず、本発明におけるスチレン系多層シートは縦方向と横方向の配向緩和応力の差｜σM−σT｜が２[kg/cm2]以下でなければならない。ここでいう配向緩和応力とは、シート押出方向（縦方向）あるいはそれに垂直な方向（横方向）にそってシートより切り出した試験片を用いて測定するものであり、ASTM D1504に準じて測定できる。
【０００９】
縦方向と横方向の配向緩和応力の差が大きいと、シートの方向性が強く存在するため一方向の裂けに対する強度が弱くなる傾向が見られる。これはクラックが、強度が低いつまり配向の低い方向に集中して成長しやすいため、破断しやすくなるからと考えられる。したがって縦方向と横方向の配向緩和応力の差は２[kg/cm2]以下であることが必要であり、好ましくは１[kg/cm2]以下、更に好ましくは０．５[kg/cm2]以下である。
【００１０】
また、本発明におけるスチレン系積層体シートは、中層Aのみでの縦方向の配向緩和応力をσMA、横方向の配向緩和応力をσTA、表層Bのみでの縦方向の配向緩和応力をσMB、横方向の配向緩和応力をσTBとした場合、σMAとσTAの平均値がσMBとσTBの平均値より２[kg/cm2]以上大きくなければならない。これが２[kg/cm2]未満となると耐油性と強度のバランスをとる事が出来ない。
【００１１】
配向緩和応力が大きい、すなわち分子鎖が伸ばされた状態は強度が発現する。しかし同時に表面に歪を生じている為、クレージングと呼ばれる微小クラックが薬品で膨潤し、白濁に至る為に耐油性に劣る。したがって中層の配向緩和応力が大きく、表層の配向緩和応力が小さければ耐油性と強度が両立する事が出来る。発明者らが鋭意検討した結果、σMAとσTAの平均値がσMBとσTBの平均値より２[kg/cm2]以上大きければ耐油性と強度のバランスが良いことを見出した。
【００１２】
またσMAとσTAの平均値がσMBとσTBの平均値より２[kg/cm2]以上大きく３[kg/cm2]以下であることが好ましい。２[kg/cm2]以上大きければ耐油性と強度のバランスが良いことは上述したが、その値が大きすぎると中層と表層の強度差がありすぎるために、特に製造工程の縦延伸工程でトラブルを生じることがある。具体的には、中層が硬すぎてシートが破断したり、表層が柔らかすぎてロールへ密着してしまいシートに縞模様が形成され外観が悪くなることがある。
【００１３】
また、配向緩和応力が小さい表層の比率がある程度以上大きくなってしまうと、耐油性は良いものの強度が低下する傾向にある。したがって中層Aの厚さに対する表層Bの厚さが１０％以下である事が好ましく、さらに好ましくは５％以下である。ここで表層Bは中層に対して片面のみに設けても両面に設けてもよく、油分等が接触する環境に応じて使い分けてよい。また、本発明の目的を損なわない範囲で中層Aと表層Bに加えて必要に応じ他の層を加えて設けても良い。但し、配向緩和応力が小さい表層Bは必ず油分等が接触する最外層にする必要がある。
【００１４】
層比の確認方法としては、例えば表層のみ着色しておき、製膜後の積層体シートをミクロトーム等の鋭利な刃物で切削後、その断面を光学式顕微鏡で観察し測定する方法がある。簡易的には中層用押出機と表層用押出機の吐出量の比をもって層比に置き換えても良い。
【００１５】
層毎の配向緩和応力を測定する方法としては、逐次除去法を利用して応力を求め、それをあらかじめ求めておいた関係式により配向緩和応力に置き換える方法（例えば、非特許文献２参照。）、マイクロ波分子配向計を利用して配向度を求め、それをあらかじめ求めておいた関係式により配向緩和応力に置き換える方法（例えば、非特許文献３参照。）、等があるが、簡易的には同一条件で各々の樹脂を単層で製膜した時の配向緩和応力を測定し、その値をもって多層時の層毎の配向緩和応力としてもよい。
【非特許文献２】材料システム、１５巻平成８年１１月号、ｐ９３−１０１（新保寛ら）
【非特許文献３】成形加工、７巻１１号、ｐ７２３−７２８、１９９５年（図師泰伸ら）  本発明に使用する配向緩和応力をコントロールしたシートを得る方法としては、慣用の成形方法、例えば押出機により樹脂を溶融混練してTダイからフラット状に共押出ししてシート化する押出成形法によりシート成形し、慣用の延伸方法、例えば、テンター方式等の延伸法により、得られたシートを縦方向および横方向に延伸（二軸延伸）し、冷却することにより得られる。この時の設定温度やラインスピードを変化させることにより、得られるシートの配向緩和応力を変化させることができる。
【００１６】
ここで縦方向にシートを延伸する縦延伸工程においては、一般にＴダイから押し出された溶融樹脂をキャストロール、予熱ロール、延伸ロール、アニールロール、ピンチロールの順番でシート走行させていくが、キャストロールにおいてその設定温度を６０℃以上１００℃以下に温度調節することが好ましい。これは中層と比較して表層の配向緩和応力が小さい、すなわち走行中のシートは中層が硬く、表層が柔らかくなる為である。表層が柔らかいとロールに付着し易くなり、シートに流れ方向と直角方向に縞状模様が出て外観が損なわれたり、ひどいときにはロールに巻き付き破断を起こしてしまい安定した製造ができない場合がある。そこで溶融樹脂が初めて接触することになるキャストロールにおいて、その設定温度を調節してシート温度をある程度下げる事により、より安定した製造が可能となる。ただし設定温度を６０℃未満としてしまうとシートが冷えすぎてかえってシート走行が不安定になったり、中層と表層の配向緩和応力の差がつきにくくなったりする場合がある。したがってその設定温度は６０℃以上１００℃以下に温度調節することが好ましい。温度調節の方法としては、ロールの内部に水や油の冷媒を循環させ熱交換により冷やす方法がある。温度センサーが実温度を感知することにより、設定温度との差によって電磁弁等でバルブが自動的に開閉するものを使用すると良い。また、室温が高い等の理由により設定温度まで下がらない場合は、チラー等の冷却装置を併用するのが良い。
【００１７】
また容器成形品を得る方法としては、市販の一般的な熱板圧空成形機を使用して得ることができる。使用する成形機は、熱板にシートが圧接している時間や圧空により成形する時間、シート圧接から圧空成形に切り替わるタイムラグ、成形サイクル等が設定できるタイプのものが望ましい。これらの方法は例えば非特許文献４に記載されている。
【非特許文献４】高分子学会編「プラスチック加工技術ハンドブック」日刊工業新聞社(1995)  また、本発明に使用するスチレン系重合体の重量平均分子量（Mw）は、１５万〜４５万の範囲が好ましく、更に好ましくは１５万〜４０万である。Mwは、光拡散法、GPC法、超延伸法等によって測定することができる。Mwが１５万未満となると分子の絡み合いが不十分となり、延伸による配向効果が得られにくい。また、４５万を超えると延伸加工性が低下する。
【００１８】
本発明で用いられるスチレン系重合体は、スチレン系単量体を例えば塊状重合、懸濁重合、溶液重合、乳化重合等により重合して得ることができる。この際の重合手法としては、連続重合でも回分重合でも差し支えない。上記のスチレン系単量体としては、スチレン、ｏ−メチルスチレン、ｍ−メチルスチレン 、ｐ−メチルスチレン、２，４−ジメチルスチレン等が挙げられ、これらを単独でまたは併用して使用することができるが、スチレンが最も好ましい。
【００１９】
また、これらのスチレン系単量体に対して、その５０重量％以下の範囲でこれと共重合可能な、例えばアクリル酸、メタクリル酸、またはそれらのアルキルエステル類、アクリロニトリルまたはメタクリロニトリル等の単量体を併用することができる。
【００２０】
本発明で使用されるスチレン系重合体またはこの重合体を含有する重合体組成物には、本発明の目的を損なわない範囲で公知の添加剤、例えば可塑剤、滑剤、酸化防止剤、熱安定剤、紫外線吸収剤、帯電防止剤、着色剤、抗菌剤、光拡散剤等を添加することができる。
【００２１】
これら添加剤の添加方法には特に制限はないが、ヘンシェル、タンブラー、バンバリー等のミキサーでドライブレンドする方法や、単軸押出機、２軸押出機等を用いて溶融混練する方法がある。
【実施例１】
【００２２】
以下に実施例と比較例を用いて、本発明の実施の形態をさらに具体的に説明するが、本発明はこれによって何ら制限されるものではない。なお、用いた評価および試験機器を以下に示す。
１．使用する各樹脂の重量平均分子量は、下記にて予め測定した。
【００２３】
装置名：SYSTEM-21 Shodex（昭和電工社製）
カラム：PL gel MIXED-Bを３本直列
温度：40[℃]
検出：示差屈折率
溶媒：テトラヒドロフラン
濃度：２重量％
検量線：標準PS（PL社製）に準拠（分子量はPS換算値）
２．２軸延伸シート作成に使用した押出、延伸装置は以下の通りである。
【００２４】
中層用押出機：ナカタニ機械社製 PLASTIC EXTRUDER NVC65
表層用押出機：ナカタニ機械社製 PLASTIC EXTRUDER VSK40
縦延伸機：田辺プラスチックス機械社製 400型縦延伸ロールユニット
横延伸機：小林機械製作所社製 SK-WE A88-027
３．得られた２種３層の２軸延伸シートを目視で外観を観察し、良好なものを○、やや縞状模様があるものを△、はっきりと模様が認められるものを×とし、外観性の評価とした。
４．得られた２種３層の２軸延伸シートを用い、ASTM D1504に準じてシートの押出方向（縦方向）とそれに垂直な方向（横方向）での配向緩和応力の最大値であるσMおよびσTを測定した。試験片はシートより20ｍｍ×135ｍｍに切り出したものを使用し、測定値には５回測定したその平均値をそれぞれ採用した。
５．同一条件で各々の樹脂を単層で２軸延伸シート化した時の配向緩和応力を上記３の方法で測定し、その値をもって多層時の層毎の配向緩和応力σMA、σTA、σMBおよびσTBとした。
６．得られた２種３層の２軸延伸シートを用い、下記の条件で熱板圧空成形を行い、容器成形品を得た。
（１）金型：
天面：９０×１７０[mm]
高さ：５０[mm]
底面：１２０×２００[mm]
（２）成形条件：
成型機：関西自動成型機社製PK400
成形温度：１２０℃
圧接圧空遅れ：０．８[sec]
圧接真空遅れ：１[sec]
圧接時間：４[sec]
成型圧空時間３．５[sec]
７．耐油性の評価として、得られた容器成形品の天面部中央部より50×3０[mm]の試験片を採取し、70℃の椰子油に５分間漬けた後に取り出し、白濁の有無を目視で観察した。
【００２５】
○：良好
×：白濁あり
８．強度の評価として、得られた容器成形品の天面中央に錘を落下させ、割れが発生するエネルギー（[J]＝錘高さ[m]×錘重さ[kg]）を測定し、これを落錘強度とした。錘は成形品に接触する部分は同じで、重量を変化させることができ、接触する先端部は直径15[mm]の半球状である。測定値には１０回測定したその平均値を採用した。
【００２６】
○：３０[J]以上
△：２０[J]以上３０[J]未満
×：２０[J]未満
９．強度の評価として、得られた容器成形品の天面中央より130×35[mm]の試験片を採取し、JIS K7128C法に準拠し引き裂き強度を求めた。縦方向と横方向を実施し小さいほうの値を採用した。測定値には５回測定したその平均値を採用した。
【００２７】
○：１５００[N/cm]以上
△：１３００[N/cm]以上１５００[N/cm]未満
×：１３００[N/cm]未満
本実施例と比較例に用いた樹脂を以下に示す。
樹脂(１)：東洋スチレン（株）製ＰＳのHRM6、重量平均分子量３０万
樹脂(２)：東洋スチレン（株）製ＰＳのMW1D、重量平均分子量４３．６万
樹脂(３)：東洋スチレン（株）製ＰＳのG200C、重量平均分子量２７．５万
樹脂(４)：東洋スチレン（株）製ＰＳのG100C、重量平均分子量２１．５万
樹脂(５)：東洋スチレン（株）製ＰＳのMT5D、重量平均分子量３１．４万
樹脂(６)：攪拌機付きオートクレーブにスチレン７７．５質量部及びメチルメタクリレート（ＭＭＡ）２２．５質量部、重合開始剤として、ベンゾイルパーオキサイド０．２質量部、ｔ−ドデシルメルカプタン０．１質量部、懸濁安定剤としてドデシルベンゼンスルホン酸ナトリウム０．００１質量部及び第３リン酸カルシウム０．５質量部、純水２００質量部を仕込み、温度９５℃にて６時間、さらに温度１３０℃にて２時間重合した。反応終了後、洗浄、脱水、乾燥を行い、スチレン／ＭＭＡ＝７７．４／２２．６の質量組成を持つ、重量平均分子量２３万のスチレン系樹脂を得た。
［実施例１］
樹脂(１)を中層用押出機において、樹脂(２)を表層用押出機において、それぞれ230℃でTダイにより共押出された樹脂を、縦延伸機にて設定温度115℃で流れ方向に2.2倍、ついで横延伸機にて設定温度115℃で幅方向に2.2倍に延伸して厚さ約0.3mmの２種３層（(２)／(１)／(２)）の２軸延伸シートを得た。この時のラインスピードは５m/minである。また縦延伸工程の各ロール設定温度は、キャストロール95℃、予熱ロール110℃、延伸ロール120℃、アニールロール110℃である。得られた２軸延伸シートを上記３の方法で配向緩和応力の最大値であるσMおよびσTを測定したところ、σM＝5.3kg/cm2、σT＝3.8kg/cm2のシートが得られていることがわかった。また上記４に示すように、同一の押出、延伸条件にて(１)、(２)各々の単層２軸延伸シートから、σMA、σTA、σMBおよびσTBを測定したところ、σMA＝5.5kg/cm2、σTA＝3.8kg/cm2、σMB＝3.1kg/cm2、σTB＝2.1kg/cm2であった。
【００２８】
得られた２種３層（(２)／(１)／(２)）の２軸延伸シートを上記５の方法で容器に熱板成形した。得られた容器成形品において上記６の方法で耐油性試験を、上記７の方法で落錘強度を、上記８の方法で引裂強度を評価した。
【００２９】
以上の各結果を表１、２に示す。耐油性が良好であり、かつ落錘強度や引裂強度も良好なことがわかる。
［実施例２〜６］及び［比較例１〜５］
使用樹脂、表層割合のうち一部を変えた他は、実施例１と同様に実施した。ただし比較例４は、縦延伸機設定温度を105℃、横延伸機設定温度を105℃に変更し、比較例５は縦延伸機設定温度を105℃に変更した。以上の条件および結果を表１、２にまとめて示した。実施例はいずれも耐油性と強度（落錘強度および引裂強度）を兼ね備えていることがわかる。
【００３０】
【表１】
2005035208.tif 000002
【００３１】
【表２】
2005035208.tif 000003
【産業上の利用可能性】
【００３２】
本発明は耐油性と強度を兼ね備えたスチレン系積層体シートおよび容器を提供するものであり、得られた容器は特に食品包装用の軽量容器などの用途に好適に用いられるものである。